(57)【要約】本発明は、以下の工程による模様付きの複合金属板の製造方法に関する：ａ）少なくとも２種の相異なる金属及び／又は金属合金の粉末を用意する工程、ｂ）容器を充填する工程であって、ｂ１）相異なる個々の層状に前記粉末を容器に充填する工程、ただし前記個々の粉末層は、少なくとも２つの平行でない層及び／又はストレートでない層を含み、またはｂ２）前記粉末のうちの１種から三次元の非ソリッドな物体を作製し、ただし前記物体は少なくとも２つの平行でない部分もしくは層及び／又はストレートでない部分もしくは層を含み、前記物体を前記容器に挿入し、前記物体の中のおよび周りの空隙に他の種の粉末を充填する工程、ｃ）前記容器を密封および排気する工程、ｄ）平行でない及び／又はストレートでない金属及び／又は金属合金の層を含む圧密体を形成するために、前記容器に熱間静水圧プレスを施す工程、ｅ）任意選択で、５０〜２００ｍｍの厚さを有する中間体を形成するために、前記圧密体に熱間変形を施す工程、ｆ）前記板を形成するために、前記圧密体または中間体を２つの直交方向に熱間圧延する工程、任意選択で、ｇ）冷間圧延板を形成するために、熱間圧延板を冷間圧延する工程、ｈ）前記板を２つ以上の部分にスリッティングする工程、およびｉ）模様を出現させまたは強めるために前記板をエッチングする工程のうちの一以上の工程。
2019533766.tif 000002
【特許請求の範囲】
【請求項１】
以下の工程を含む、模様付きの複合金属板の製造方法：
ａ）少なくとも２種の相異なる金属および／または金属合金の粉末を用意する工程、
ｂ）容器を充填する工程であって、
ｂ１）相異なる個々の層状に前記粉末を容器に充填する工程、ただし前記個々の粉末層は、少なくとも２つの平行でない層および／またはストレートでない層を含み、または
ｂ２）前記粉末のうちの１種から三次元の非ソリッドな物体を作製し、ただし前記物体は少なくとも２つの平行でない部分もしくは層および／またはストレートでない部分もしくは層を含み、前記物体を前記容器に挿入し、前記物体の中のおよび周りの空隙に完全に他の粉末を充填する工程、
ｃ）前記容器を密封および排気する工程、
ｄ）平行でない及び／又はストレートでない金属及び／又は金属合金の層を含む圧密体を形成するために、前記容器に熱間静水圧プレスを施す工程、
ｅ）任意選択で、５０〜２００ｍｍの厚さを有する中間体を形成するために、前記圧密体に熱間変形を施す工程、
ｆ）板を形成するために、前記圧密体または中間体を２つの直交方向に熱間圧延する工程、
任意選択で
ｇ）冷間圧延板を形成するために、熱間圧延板を冷間圧延する工程、
ｈ）前記板を２つ以上の部分にスリッティングする工程、および
ｉ）模様を出現させまたは強めるために前記板をエッチングする工程
のうちの一以上の工程。
【請求項２】
前記模様が、波形模様である請求項１に記載の方法。
【請求項３】
前記板の厚さ（ｔ）、幅（ｗ）および長さ（ｌ）が、要件ｔ＝１〜１５ｍｍ、ｗ≧５０ｍｍ、およびｌ≧ｗのうちの少なくとも１つを満たす、請求項１または２に記載の方法。
【請求項４】
前記金属及び／又は金属合金の粉末は、Ａｇ、Ａｌ、Ａｕ、Ｂｅ、Ｂｉ、Ｃｕ、Ｃｅ、Ｃｒ、Ｆｅ、Ｍｏ、Ｎｂ、Ｎｉ、Ｐｂ、Ｐｄ、Ｐｔ、Ｓｎ、Ｔａ、Ｔｉ、Ｖ、Ｗ、およびＺｎのうちの１種以上を含む、請求項１〜３のいずれか一項記載の方法。
【請求項５】
前記粉末のそれぞれが、少なくとも１１％のＣｒ、好ましくは少なくとも１３％のＣｒを含むステンレス鋼粉末である、請求項１〜４のいずれか一項に記載の方法。
【請求項６】
請求項１〜５のいずれかに記載の方法により得られた模様付き複合金属板であって、
前記板は、少なくとも２種の相異なる金属および／または金属合金を含み、
前記板の厚さ（ｔ）、幅（ｗ）及び長さ（ｌ）は、要件ｔ＝０．１〜１５ｍｍ、ｗ≧５０ｍｍ、およびｌ＞ｗを満たす複合金属板。
【請求項７】
以下の要件のうちの少なくとも１つを満たす、請求項６記載の模様付き複合金属板：
ｔ：０．２〜６ｍｍ、
ｗ：３０〜１００ｃｍ、
ｌ：５０〜３００ｃｍ。
【請求項８】
前記模様が波形模様である、請求項６又は７に記載の模様付き複合金属板。
【請求項９】
前記少なくとも２種の相異なる金属および／または金属合金は、Ａｇ、Ａｌ、Ａｕ、Ｃｕ、Ｃｒ、Ｆｅ、Ｍｏ、Ｎｂ、Ｎｉ、Ｐｂ、Ｐｄ、Ｐｔ、Ｓｎ、Ｔａ、Ｔｉ、Ｖ、Ｗ、およびＺｎのうちの一種以上を含む、請求項６〜８のいずれか一項に記載の模様付き複合金属板。
【請求項１０】
前記少なくとも２種の相異なる金属及び／又は金属合金はステンレス鋼であり、それぞれのステンレス鋼が少なくとも１１％のＣｒ、好ましくは少なくとも１３％のＣｒを含み、
かつ、任意選択で、
酸化物粒子の少なくとも９５体積％の円相当径（ＥＣＤ）が、１０μｍ以下であり、かつ、炭化物及び／又は炭窒化物の粒子の少なくとも９５体積％のＥＣＤが５μｍ以下であり、ここでＥＣＤ＝２√Ａ/πであり、Ａは検討している断面における粒子の面積である
請求項６〜９のいずれか一項に記載の模様付き複合金属板。
【請求項１１】
複数のストリップを形成するために、前記板を２つ以上の部分にスリッティングし、
任意選択で、以下の工程：
前記ストリップをブランクに切断する工程、
前記ブランクを使用して少なくとも１つのナイフを形成する工程、
前記ナイフをエッチングする工程
のうちの少なくとも１つを含む、請求項１または２に記載の方法。
【発明の詳細な説明】
【技術分野】
【０００１】
本発明は、模様付きの複合金属板（pattered composite metal plate）の製造方法に関する。特に、本発明は、装飾金属物体の製造に使用することができる複合板の製造方法に関する。
【背景技術】
【０００２】
装飾的な金属の製造技術は、明瞭な層状模様を有する混合金属積層体を製造するために、何百年もの間知られている。鍛接は、ナイフや剣のブレード用の、硬くてフレキシブルなダマスカス鋼を製造するために、シリアで使用された。日本では木目金と呼ばれる同様の手法が、同じ目的のために使用された。このような方法で得られた物体は、波形模様（damascened pattern）を持っていると言われる。
【０００３】
今日、波形模様付きの金属物体は、多数の材料の組み合わせのために、多様な方法で製造される。WO2015076771、WO2010118820およびUS4399611には、所望の装飾的な模様を得るための異なる積層技術が開示される。
【０００４】
US20100227193及びUS3171195は、１種の金属が粉末の形態で提供されていてもよい、押出法を開示している。
【０００５】
W09519861は、次の工程を含む波形模様を有するステンレス複合金属製品の製造を開示している：１）平行な細長い層状に配置された少なくとも２種のステンレス鋼粉末を含むカプセルを提供すること、２）ブランクを形成するためにカプセルを熱間静水圧プレスすること、３）ブランクを鍛造および熱間圧延して中間的な寸法にすること、４）機械加工により細長い構造を歪めること、その後、５）ブランクを熱間加工して最終寸法にすること。具体的には、W09519861の実施例３には、熱間圧延により直径１８ｍｍの棒を得、その後、最終製品における波形模様を得るために、その棒を自身の軸の周りに４０回／ｍひねることが開示される。
【０００６】
上記のすべての技術は、比較的小さなサイズを有する波形模様付きの物体をもたらす。その使用はしたがって、ナイフ、武器、ゴルフクラブヘッド、指輪やその他の装身具などの小さなサイズの物体に制限される。
【発明の概要】
【０００７】
発明の概要
本発明の一般的な目的は、粉末から模様付き複合金属板を製造するための改良された方法を提供することである。
【０００８】
他の目的は、特には波形タイプの、装飾模様を有する大サイズの物体を作製するために使用することができる、大型の板を作製するための方法を提供することである。
【０００９】
これらの目的は、独立請求項に定義されるような本発明の手段によって達成される。
【００１０】
本発明のさらなる有利な実施形態は従属請求項に特定されている。
【００１１】
本発明は、通常の熱間変形（normal hot deformation）の間に模様が形成されるように粉末容器（container）が充填されるため、ひねり等の機械加工によって細長い構造を歪ませる工程を実行する必要がないように粉末容器を充填することによって、W09519861で知られる方法で得られる複合材料の大きさが制限されるという欠点を克服する。
【００１２】
図面の簡単な説明
以下に、本発明を、好ましい実施形態および添付図面を参照して、更に詳細に説明する。
【図面の簡単な説明】
【００１３】
【図１】図１は、本発明の方法によって製造された板の模様を示す。
【発明を実施するための形態】
【００１４】
発明の詳細な説明
本発明の模様付きの複合金属板の製造方法は以下の工程を含む：
ａ）少なくとも２種の相異なる金属および／または金属合金の粉末を用意する工程、
ｂ）容器を充填する工程であって
ｂ１）相異なる個々の層状に（in different individual layers）前記粉末（powders）を容器に充填する工程、ただし前記個々の粉末層（individual power layers）は、少なくとも２つの平行でない層および／またはストレートでない層を含み、または
ｂ２）前記粉末のうちの１種から三次元の非ソリッドな（non-solid）物体を作製し、ただし前記物体は少なくとも２つの平行でない層の部分（parts of layers）および／またはストレートでない部分もしくは層（parts or layers）を含み、前記物体を前記容器に挿入し、前記物体の中のおよび周りの空隙に他の種の粉末を充填する工程、
ｃ）前記容器を密封および排気する工程、
ｄ）平行でない及び／又はストレートでない金属及び／又は金属合金の層を含む圧密体（consolidated body）を形成するために、前記容器に熱間静水圧プレスを施す工程、
ｅ）任意選択で、５０〜２００ｍｍの厚さを有する中間体を形成するために、前記圧密体に熱間変形を施す工程、
ｆ）板を形成するために、前記圧密体または中間体を２つの直交方向（two perpendicular directions）に熱間圧延する工程、
任意選択で
ｇ）冷間圧延板を形成するために、熱間圧延板を冷間圧延する工程、
ｈ）前記板を２つ以上の部分にスリッティングする（slitting）工程、および
ｉ）模様を出現させまたは強める（enhance）ために前記板をエッチングする工程。
【００１５】
この方法は、少なくとも２種の相異なる金属および／または金属合金の粉末の使用を含む。従って、粉末を慎重に製造すると、高い清浄度（cleanliness）を有し、存在する硬質相のサイズが小さい板を製造することができる。酸化物粒子の少なくとも９５体積％の円相当径（ＥＣＤ）は、１０μｍ以下であってよく、炭化物及び／又は炭窒化物の粒子の少なくとも９５体積％のＥＣＤは、５μｍ以下であってよい。ここでＥＣＤ＝２√Ａ/πであり、Ａは検討している断面（section）における粒子の面積（surface）である。
【００１６】
本発明の方法は、熱間静水圧プレス（ＨＩＰ）で圧密化することができる任意の金属又は金属合金に適用することができる。特に、金属及び／又は金属合金の粉末は、以下の金属の１種以上を含むことができる：Ａｇ、Ａｌ、Ａｕ、Ｂｅ、Ｂｉ、Ｃｕ、Ｃｅ、Ｃｒ、Ｆｅ、Ｍｏ、Ｎｂ、Ｎｉ、Ｐｂ、Ｐｄ、Ｐｔ、Ｓｎ、Ｔａ、Ｔｉ、Ｖ、Ｗ、およびＺｎ。多くの用途において、ステンレス鋼粉末は最良の選択である。ステンレス鋼粉末は、少なくとも１１％のＣｒ、好ましくは少なくとも１３％のＣｒを含む。
【００１７】
容器を充填する方法は、本発明の主要な特徴である。通常の熱間変形の間に模様が形成されるように、容器が充填されるからである。したがって、細長い構造体を小さくしまた歪める従来の工程を実行する必要がない。
【００１８】
容器を充填する方法の一つは、２種の相異なる金属および／または金属合金粉末を使用し、別個の個々の層状に粉末を容器に充填することであり、ただし前記個々の粉末（power）層は少なくとも２つの平行でない層及び／又はストレートでない層を含む。これは、鉛直方向に移動可能な粉末充填ツールを静止した容器内に配置し、粉末充填ツールの相異なる個々の充填セクション（それぞれの粉末供給源に接続されている）を互いに独立に移動させることによって行うことができる。あるいは、個々の充填セクションのうちの１以上への粉末の供給を一定時間停止させるようにしてもよい。これらの方策は、隣接するセクションからの個々の粉末（power）層が水平方向にも流れ、平行でない層及び／又はストレートでない層を形成することを可能にする。このようにして、所望の模様の下地が容器内に既に形成される。
【００１９】
所望の模様のための下地を形成する別の方法は、前記粉末のうちの１種から三次元の非ソリッドな物体を作り、それによって、容器に前記物体を挿入し、他の種の粉末で容器を完全に（completely）充填することである。前記物体は、３Ｄプリンティング又は付加製造として知られている技術により製造することができる。この場合も、前記物体は、少なくとも２つの平行でない部分もしくは層（parts or layers）および／または直線でない部分もしくは層（parts or layers）を含んでいなければならない。前記物体の形状に幾何学的形状に関する唯一の制限は、それが他の種の粉末による容器の完全な充填を許容するであろうということである。
【００２０】
２つの直交方向における熱間圧延は、相当な（substantial）幅を有することができる製品をもたらす。その幅は、ＨＩＰされた容器のサイズ及び圧延パラメータによって影響を受ける可能性がある。しかし、実用的な理由で、熱間圧延板のサイズは、０．６ｍ×１．５ｍ〜１.０ｍ×３ｍの範囲にあってもよい。熱間圧延板の厚さ（ｔ）を１〜１５ｍｍとすることができる。その上限値を１２、１０、８又は６ｍｍとすることができ、下限値を２、３又は４ｍｍとすることができる。板の幅（ｗ）は少なくとも５０ｍｍである、最小幅は１００ｍｍ、１５０ｍｍ、１７０ｍｍ、１９０ｍｍ、２１０ｍｍ、２５０ｍｍ、３００ｍｍ、４００ｍｍ、５００ｍｍ、６００ｍｍ又は７００ｍｍとすることができる。板の長さ（ｌ）は板の幅（ｗ）よりも大きい。当該長さは、ＨＩＰ処理に使用される容器のサイズに依存し、例えば、１ｍ、１．５ｍ、２ｍ、２．５ｍ、３ｍ、３．５ｍ又はそれ以上に調整することができる。
【００２１】
冷間圧延板を製造するために、熱間圧延板を冷間圧延してもよく、冷間圧延版は０．１〜３ｍｍの範囲、好ましくは０．２〜２ｍｍの範囲、より好ましくは０．５〜１．５ｍｍの範囲の厚さを有することができる。板をスリッティングすることにより冷間圧延板の幅を調整することができる。また、所望の幅及び長さを得るために、熱間圧延板をスリッティング及び／又は切削加工してもよい。
【００２２】
本発明は、特許請求の範囲に定義されている。
【００２３】
例
２種のオーステナイト系ステンレス鋼粉末３１６Ｌ及び３０４Ｌから、模様付きの複合金属板を製造した。前記粉末は２つの供給ユニットに充填された。ここで、各ユニットは、鉛直方向に移動可能な粉末充填ツールの相異なる個々の部分（different individual parts）に接続されていた。充填ツールは、粉末充填の間に静止したままにされる２５０ｍｍの直径を有する容器内に配置した。
【００２４】
粉末充填の間に、容器内に所望の模様のための下地が形成されるように、粉末充填ツールの相異なる個々の充填セクションを互いに独立して上方に移動させた。前記下地が形成された理由は、個々の粉末層が充填中に水平方向にも流れ、それによって、供給された粉末の平行でないおよびストレートでない層が形成されたからである。その後、容器を密封し、真空排気し、標準的なＨＩＰ手順、１１５０℃、１０００ｂａｒ、１ｈに従って処理した。
【００２５】
圧密体を厚さ１００ｍｍ、幅３００ｍｍ、長さ１ｍのブロックに鍛造した。その後それを、厚さ４１ｍｍ、長さ９６０ｍｍ、幅２６０ｍｍのスラブを製造する工程を含む従来の熱間圧延に供した。厚さ約２．７４ｍｍ、長さ３ｍ、幅９００ｍｍの板を製造するために、前記スラブを、２つの直交方向において従来の熱間圧延に供した。
【００２６】
前記板から試料を切り出し、さらに模様を増強するために研磨およびエッチングを行った。その結果を図１に示す。
【図１】
2019533766.tif 000003
【国際調査報告】
2019533766.tif 000004
2019533766.tif 000005
2019533766.tif 000006
2019533766.tif 000007